(57)【要約】【課題】複数の周波数帯域における電磁波障害を同時に軽減可能にすると共に、優れた電磁波吸収性能を有する電磁波吸収用のボードを提供する。【解決手段】反射層４の表面に取り付ける電磁波吸収用のボードを、複数のボード本体２ａ，２ｂ，２ｃと複数の抵抗皮膜３ａ，３ｂとを交互に配置した積層体Ｒで構成すると共に、抵抗皮膜３ａ，３ｂの抵抗値を、積層体Ｒの最外層から最内層に向かって次第に小さくする。【選択図】図１
2005012054.tif 000002
【特許請求の範囲】
【請求項１】
反射層の表面に取り付ける電磁波吸収用のボードにおいて、
前記電磁波吸収用のボードを、複数のボード本体と複数の抵抗皮膜とを交互に配置した積層体で構成すると共に、前記抵抗皮膜の抵抗値を、前記積層体の最外層から最内層に向かって順次小さくなるように構成したことを特徴とする電磁波吸収ボード。
【請求項２】
前記ボード本体が、少なくとも水硬化性無機材料から成る請求項１に記載の電磁波吸収ボード。
【請求項３】
前記積層体の最外層及び最内層が、前記ボード本体である請求項１または２に記載の電磁波吸収ボード。
【請求項４】
前記積層体の最外層が、抵抗皮膜で、かつ最内層が前記ボード本体である請求項１または２に記載の電磁波吸収ボード。
【請求項５】
前記積層体の最外層が、前記ボード本体で、かつ最内層が抵抗皮膜であると共に、前記積層体を空気層を介して反射層に取付けた請求項１または２に記載の電磁波吸収ボード。
【発明の詳細な説明】
【０００１】
【発明の属する技術分野】
この発明は電磁波吸収ボードに係わり、更に詳しくは、複数の周波数帯域における電磁波障害を同時に軽減可能にした電磁波吸収ボードに関するものである。
【０００２】
【従来技術】
近年、無線ＬＡＮ等の普及に伴い、ＬＡＮ同士の干渉等による電磁波障害が大きな環境問題となっている。これまで、市場にはこれらによる電磁波障害を軽減するための電磁波吸収装置が幾つか提案されている。
【０００３】
然しながら、何れも電磁波吸収能力に限界があり、吸収性能がせいぜい６ｄＢ程度であり、市場が要求する少なくとも８ｄＢとするレベルに届くものではなかった。
【０００４】
更に、現在無線ＬＡＮとして規格化されている複数の周波数（２．４ＧＨｚ及び５．２ＧＨｚ）帯域の電磁波障害を同時に軽減することはできなかった。
【０００５】
一方、かかる電磁波障害を低減することを目的にした発明は数多くなされており、これらの多くは、電磁波吸収用の石膏ボードに電磁波損失媒体を配合、または混合するものであった（例えば、特許文献１参照）。
【０００６】
【特許文献１】
特開２０００−２６９６８０号公報（第１−１１頁、図１−４）
【０００７】
【発明が解決しようとする課題】
然しながら、これらの発明は、建造物等の構造物に既に設置されている石膏ボードを、電磁波吸収石膏ボードに取り替えない限り、電磁波吸収性能を付与することが出来ず、更に石膏ボードは生産規模が大きいために、目的とする種々の電磁波吸収性能に合わせて、その都度、配合または混合の割合を変えることは不経済であり、実現性に乏しいものであった。
【０００８】
この発明はかかる従来の問題点に着目し、複数の周波数帯域における電磁波障害を同時に軽減可能にすると共に、優れた電磁波吸収性能を有するボードを提供することを目的とするものである。
【０００９】
【課題を解決するための手段】
この発明は上記目的を達成するため、電磁波吸収用のボードを、複数のボード本体と複数の抵抗皮膜とを交互に配置した積層体で構成すると共に、前記抵抗皮膜の抵抗値を、前記積層体の最外層から最内層に向かって順次小さくなるように構成したことを要旨とするものである。
【００１０】
ここで、前記ボード本体が、少なくとも水硬化性無機材料から成り、また前記積層体の最外層及び最内層が、前記ボード本体であり、更に前記積層体の最外層が、抵抗皮膜で、かつ最内層が前記ボード本体である。
【００１１】
また、前記積層体の最外層が、前記ボード本体で、かつ最内層が抵抗皮膜であると共に、前記積層体を空気層を介して反射層に取付けて構成するものである。
【００１２】
このように、反射層の表面に、抵抗皮膜を介在した複数のボード本体からなる積層体を配置し、複数の抵抗皮膜の抵抗値をそれぞれ異ならせたので、電磁波吸収性能のピーク値が、抵抗皮膜の数に応じた複数の周波数帯域で得られることから、複数の周波数帯域における電磁波障害を同時に軽減することを可能にした。
【００１３】
更に、複数の抵抗皮膜の抵抗値を、前記積層体の最外層から最内層に向かって順次小さくなるように構成したので、各周波数帯域における電磁波吸収性能を大幅に向上させることを可能にしたものである。
【００１４】
【発明の実施の形態】
以下、添付図面に基づき、この発明の実施形態を説明する。
【００１５】
なお、各図において、同一の構成要素には同一の符号を付し、重複した説明を省略する。
【００１６】
図１は、この発明の電磁波吸収ボードの第一実施形態を示す一部分の分解断面図を示し、電磁波吸収ボード１は、３層のボード本体２ａ、２ｂ、２ｃと、２層の抵抗皮膜３ａ、３ｂとを交互に積層して構成され、ボード本体２ｃが反射層４に取り付けられている。
【００１７】
前記ボード本体２ａ、２ｂ、２ｃとしては、例えば、木材、ベニヤ合板、樹脂板等の他、水硬化性無機材料を使用出来る。
【００１８】
この実施形態では、水硬化性無機材料を使用しているが、水と混合した際に硬化する無機材料であれば特に限定されるものではない。例えば、石膏（硫酸カルシウム）、石灰、珪酸カルシウム、マグネシアセメント、ポルトランドセメント、アルミナセメント、ローマンセメント、耐酸性セメント、耐火セメント、水ガラスセメント等を使用するが可能である。
【００１９】
また、石膏やセメント等の主成分以外に任意で補強材を使用でき、補強材としては、ガラス繊維等の無機繊維、ポリエステル、ナイロン等の有機繊維等を使用するものである。その他、水硬化性無機材料用の従来から使用される有機バインダー、安定剤、分散剤、減水剤、顔料、無機質充填剤等を必要に応じて添加することが出来る。
【００２０】
また強度や耐水性を必要とする場合には、ポルトランドセメントやアルミナセメントを使用すれば良く、また軽量化，設置の際の作業性、電磁波吸収性能を重視する場合には石膏が好ましい。
【００２１】
前記ボード本体２ａ、２ｂ、２ｃには、厚さが９．５ｍｍ又は１２．５ｍｍの市販されているボードが使用され、抵抗皮膜３ａ、３ｂにはＩＴＯ等の導電素材を蒸着したプラスチックフィルム、導体繊維を織り込んだシート、カーボンやフェライト等の損失媒体又は導電インク等を塗布した紙、等が使用される。
【００２２】
そして、抵抗皮膜３ａ、３ｂの抵抗値は、積層体Ｒの最外層から最内層に向かって次第に小さくなるように、すなわち抵抗皮膜３ａの抵抗値が抵抗皮膜３ｂの抵抗値より大きくなるように調整される。
【００２３】
ここで、抵抗皮膜３ａ、３ｂの抵抗値は、吸収すべき電磁波の周波数に応じて設定されるが、この発明の狙いとする２．４ＧＨｚ及び５．２ＧＨｚの周波数帯域の電磁波を効率よく吸収するためには、抵抗皮膜３ａの抵抗値を２００〜１０００Ω／□に、抵抗皮膜３ｂの抵抗値を１００〜３００Ω／□にすることが好ましい。
【００２４】
このように設定することにより、抵抗皮膜３ａ、３ｂの数に応じた複数（本実施例では２）の周波数帯域における電磁波障害を同時に軽減することを可能にすると共に、各周波数帯域における電磁波吸収性能の大幅な向上を可能にする。
【００２５】
図２は、この発明の電磁波吸収ボードの第二実施形態を示す一部分の分解断面図であって、電磁波吸収ボード１は、積層体Ｒの最外層を抵抗皮膜３ａ、最内層をボード本体２ｂとして、２層の抵抗皮膜３ａ、３ｂと２層のボード本体２ａ、２ｂとを交互に積層して構成され、ボード本体２ｂが反射層４に取り付けられている。
【００２６】
この実施形態におけるボード本体２ａ、２ｂ及び抵抗皮膜３ａ、３ｂの構成は、上述する第一実施形態と同等であるため、重複する説明を省略する。
【００２７】
図３はこの発明の電磁波吸収ボードの第三実施形態を示す一部分の分解断面図であって、電磁波吸収ボード１は、積層体Ｒの最外層をボード本体２ａとすると共に、最内層を抵抗皮膜３ｂとし、積層体Ｒの抵抗皮膜３ｂ側を空気層５を介して反射層４に取付けている。空気層５の厚さ（積層体Ｒと反射層４との間隔）は、吸収すべき電磁波の周波数により設定されるが、通例５〜２５ｍｍの範囲内に設定される。
【００２８】
本実施形態におけるボード本体２ａ、２ｂ及び抵抗皮膜３ａ、３ｂの構成は、上述する第一実施形態と同等であり、空気層５は第一実施形態のボード本体２ｃと同等な作用効果を果たす。
【００２９】
上述するように、この発明の電磁波吸収ボード１は、ボードとして複数のボード本体と複数の抵抗皮膜とを積層させて構成するので、ボード本体として廉価な市販品をそのまま適用できると共に、これに壁紙を貼るのと同様の感覚で抵抗皮膜を後加工により施すことができる。したがって、既存建造物の改修に対しても容易に対応できる利点がある。
【００３０】
更に、壁材、天井材、床材またはパーティションとしては無線ＬＡＮの電波を遮断、吸収したり、シールド室内で起こりがちな通信障害によるスループット（通信速度）の低下を改善したりするために広く使用することができる。
【００３１】
【実施例１〜実施例４】
図１の構造を有し、ボード本体として石膏ボードを用い、ボード本体２ｃの厚さを一定（９．５ｍｍ）にして、ボード本体２ａ，２ｂの厚さ及び抵抗皮膜３ａ，３ｂの抵抗値を表１に示すように異ならせた電磁波吸収ボードを作製し、２．４ＧＨｚ周波数帯域及び５．２ＧＨｚ周波数帯域における電磁波の吸収性能を測定し、その結果を表１に併記した。
【００３２】
【表１】
2005012054.tif 000003
表１より、この発明の電磁波吸収ボードは、２．４ＧＨｚ周波数帯域及び５．２ＧＨｚ周波数帯域において優れた電磁波の吸収性能を示すことがわかる。
【００３３】
【実施例５〜実施例８】
図３の構造を有し、空気層５の厚さを一定（１０ｍｍ）にして、ボード本体として石膏ボードを用い、ボード本体２ａ，２ｂの厚さ及び抵抗皮膜３ａ，３ｂの抵抗値を表１に示すように異ならせた電磁波吸収ボードを作製し、２．４ＧＨｚ周波数帯域及び５．２ＧＨｚ周波数帯域における電磁波の吸収性能を測定し、その結果を表２に併記した。
【００３４】
【表２】
2005012054.tif 000004
表２より、この発明の電磁波吸収ボードは、２．４ＧＨｚ周波数帯域及び５．２ＧＨｚ周波数帯域において優れた電磁波の吸収性能を示すことがわかる。
【００３５】
【発明の効果】
この発明は、上記のように電磁波吸収用のボードを、複数のボード本体と複数の抵抗皮膜とを交互に配置した積層体で構成すると共に、前記抵抗皮膜の抵抗値を、前記積層体の最外層から最内層に向かって順次小さくなるように構成したので、電磁波吸収性能のピーク値が、抵抗皮膜の数に応じた複数の周波数帯域で得られることから、複数の周波数帯域における電磁波障害を同時に軽減することができる効果がある。
【００３６】
更に、複数の抵抗皮膜の抵抗値を積層体の最外層から最内層に向かって順次小さくなるように構成したので、各周波数帯域における電磁波吸収性能を大幅に向上させることができる効果がある。
【図面の簡単な説明】
【図１】この発明の電磁波吸収ボードの第一実施形態を示す一部分の分解断面図である。
【図２】この発明の電磁波吸収ボードの第二実施形態を示す一部分の分解断面図である。
【図３】この発明の電磁波吸収ボードの第三実施形態を示す一部分の分解断面図である。
【符号の説明】
１  電磁波吸収ボード
２ａ，２ｂ，２ｃ  ボード本体
３ａ，３ｂ  抵抗皮膜
４  反射層
５  空気層
【図１】
2005012054.tif 000005
【図２】
2005012054.tif 000006
【図３】
2005012054.tif 000007